【手続補正書】
【提出日】平成22年7月26日(2010.7.26)
【手続補正１】
【補正対象書類名】明細書
【補正対象項目名】００７７
【補正方法】変更
【補正の内容】
【００７７】
ｎ-デカン可溶部量は、以下の式によって求めた。
n-デカン可溶部量（wt％）=〔析出物(A)重量／サンプル重量〕×１００
・Ｍｗ／Ｍｎ測定〔重量平均分子量（Ｍｗ）、数平均分子量（Ｍｎ）〕
ウォーターズ社製GPC-150C Plusを用い以下の様にして測定した。分離カラムは、ＴＳKgｅｌ ＧＭＨ６−ＨＴ及びＴＳKgｅｌ ＧＭＨ６−ＨＴＬであり、カラムサイズはそれぞれ内径7.5mm、長さ600mmであり、カラム温度は140℃とし、移動相にはo-ジクロロベンゼン（和光純薬工業(株)）および酸化防止剤としてＢＨＴ（和光純薬工業(株)）0.025重量％を用い、１.０ml／分で移動させ、試料濃度は０.１重量％とし、試料注入量は５００マイクロリットルとし、検出器として示差屈折計を用いた。標準ポリスチレンは、分子量がＭｗ＜１０００およびＭｗ＞４×１０6については東ソー（株）製を用い、１０００≦Ｍｗ≦４×１０6についてはプレッシャーケミカル社製を用いた。
【手続補正２】
【補正対象書類名】明細書
【補正対象項目名】０１０２
【補正方法】変更
【補正の内容】
【０１０２】
得られたスラリーを気化後、気固分離を行い、プロピレン系ランダムブロック共重合体（A-1）を得た。得られたプロピレン系ランダムブロック共重合体（A-1）を、８０℃で真空乾燥させた。得られたプロピレン系ランダムブロック共重合体（A-1）の特性を表１に示す。なお、表１では、プロピレン系ランダムブロック共重合体等をプロピレン系共重合体と表記した。
【手続補正３】
【補正対象書類名】明細書
【補正対象項目名】０１５９
【補正方法】変更
【補正の内容】
【０１５９】
【表１】
2009084708.tif 000001
【手続補正４】
【補正対象書類名】明細書
【補正対象項目名】０１６２
【補正方法】変更
【補正の内容】
【０１６２】
［実施例１］
（モノコンポフィラメントによる不織布）
製造例１で得たプロピレン系ランダムブロック共重合体（Ａ−１）を上記のように溶融混練し、ＭＦＲ調整した樹脂を、押出機にて２３０℃で溶融混錬し、紡糸ノズル（孔径：0.6mmφ、孔数：1093hole＜320mm×120mm、千鳥配置＞）を用いて0.5g/min/孔の吐出速度にて押出し、冷却風(18℃)を当てながらエアサッカーにて溶融延伸して得られた繊度2.5デニールの連続フィラメントを捕集ベルト上に直接捕集体積させウェブを形成する。そのウェブをエンボス面積率が10％のエンボスロールとフラットロールにて線圧50N/mm、温度120℃の条件で加熱圧着し、目付け25g/m2の不織布を得た。得られた不織布の特性を表２に示す。なお、表２では、プロピレン系ランダムブロック共重合体等をプロピレン系共重合体と表記した。
【手続補正５】
【補正対象書類名】明細書
【補正対象項目名】０１６３
【補正方法】変更
【補正の内容】
【０１６３】
［実施例２］
（モノコンポフィラメントによる不織布）
製造例５で得たプロピレン系ランダムブロック共重合体（Ａ−５）を上記のように溶融混練し、ＭＦＲ調整した樹脂を、押出機にて２３０℃で溶融混錬し、紡糸ノズル（孔径：0.6mmφ、孔数：1093hole＜320mm×120mm、千鳥配置＞）を用いて0.5g/min/孔の吐出速度にて押出し、冷却風(18℃)を当てながらエアサッカーにて溶融延伸して得られた繊度2.5デニールの連続フィラメントを捕集ベルト上に直接捕集体積させウェブを形成する。そのウェブをエンボス面積率が10％のエンボスロールとフラットロールにて線圧５０Ｎ／ｍｍ、温度１０５℃の条件で加熱圧着し、目付け２５ｇ／ｍ2の不織布を得た。得られた不織布の特性を表２に示す。
【手続補正６】
【補正対象書類名】明細書
【補正対象項目名】０１６４
【補正方法】変更
【補正の内容】
【０１６４】
［実施例３］
（同芯型複合繊維による不織布）
製造例１で得たプロピレン系ランダムブロック共重合体（Ａ−１）を上記のように溶融混練し、ＭＦＲ調整した樹脂と、ホモポリプロピレン（Ｓ１１９［プライムポリマー］ Tm=159℃、MFR=63g/10min）とを、押出機にて２３０℃でそれぞれ溶融混錬し、プロピレン系ランダムブロック共重合体（Ａ−１）を鞘部とし、Ｓ１１９を芯部として（鞘部／芯部＝３／７（重量比））、複合繊維用紡糸ノズル（孔径：0.6mmφ、同芯型、孔数：1093hole＜320mm×120mm、千鳥配置＞）を用いて0.5g/min/孔の吐出速度にて押出し、冷却風(18℃)を当てながらエアサッカーにて溶融延伸して得られた繊度2.5デニールの連続バイコンポーネントフィラメントを捕集ベルト上に直接捕集体積させウェブを形成する。そのウェブをエンボス面積率が10％のエンボスロールとフラットロールにて線圧50N/mm、温度120℃の条件で加熱圧着し、目付け25g/m2の複合繊維不織布を得た。得られた不織布の特性を表２に示す。
【手続補正７】
【補正対象書類名】明細書
【補正対象項目名】０１６５
【補正方法】変更
【補正の内容】
【０１６５】
［実施例４］
（同芯型複合繊維による不織布）
製造例５で得たプロピレン系ランダムブロック共重合体（Ａ−５）を上記のように溶融混練し、ＭＦＲ調整した樹脂と、ホモポリプロピレン（Ｓ１１９[プライムポリマー] Tm=159℃、MFR=63g/10min）とを、押出機にて２３０℃でそれぞれ溶融混錬し、プロピレン系ランダムブロック共重合体（Ａ−１）を鞘部とし、Ｓ１１９を芯部として（鞘部／芯部＝３／７（重量比））、複合繊維用紡糸ノズル（孔径：0.6mmφ、同芯型、孔数：1093hole＜320mm×120mm、千鳥配置＞）を用いて0.5g/min/孔の吐出速度にて押出し、冷却風(18℃)を当てながらエアサッカーにて溶融延伸して得られた繊度2.5デニールの連続バイコンポーネントフィラメントを捕集ベルト上に直接捕集体積させウェブを形成する。そのウェブをエンボス面積率が10％のエンボスロールとフラットロールにて線圧50N/mm、温度105℃の条件で加熱圧着し、目付け25g/m2の複合繊維不織布を得た。得られた不織布の特性を表２に示す。
【手続補正８】
【補正対象書類名】明細書
【補正対象項目名】０１６６
【補正方法】変更
【補正の内容】
【０１６６】
［実施例５］
（偏芯型複合繊維による不織布）
実施例３において、複合繊維用紡糸ノズルとして、偏芯型ノズル（芯／鞘のオフセット：０．２ｍｍ）を用いたことのほかは、実施例３と同様にして複合繊維不織布を得た。得られた不織布の特性を表３に示す。なお、表３では、プロピレン系ランダムブロック共重合体等をプロピレン系共重合体と表記した。
【手続補正９】
【補正対象書類名】明細書
【補正対象項目名】０１６７
【補正方法】変更
【補正の内容】
【０１６７】
［実施例６］
（偏芯型複合繊維による不織布）
実施例４において、複合繊維用紡糸ノズルとして、偏芯型ノズル（芯/鞘のオフセット：０．２ｍｍ）を用いたことのほかは、実施例４と同様にして複合繊維不織布を得た。得られた不織布の特性を表３に示す。
【手続補正１０】
【補正対象書類名】明細書
【補正対象項目名】０１６８
【補正方法】変更
【補正の内容】
【０１６８】
［実施例７］
（サイドバイサイド型複合繊維による不織布）
実施例３において、複合繊維用紡糸ノズルとして、サイドバイサイド型ノズルを用いたことの他は、実施例３と同様にして複合繊維不織布を得た。得られた不織布の特性を表３に示す。
【手続補正１１】
【補正対象書類名】明細書
【補正対象項目名】０１６９
【補正方法】変更
【補正の内容】
【０１６９】
［実施例８］
（サイドバイサイド型複合繊維による不織布）
実施例４において、複合繊維用紡糸ノズルとして、サイドバイサイド型ノズルを用いたことの他は、実施例４と同様にして複合繊維不織布を得た。得られた不織布の特性を表３に示す。
【手続補正１２】
【補正対象書類名】明細書
【補正対象項目名】０１７０
【補正方法】変更
【補正の内容】
【０１７０】
［比較例１］
（モノコンポフィラメントによる不織布）
実施例１において、樹脂（Ａ−１）に代えて、製造例９で得たプロピレン系ランダムブロック共重合体（Ｒ−１）を上記のように溶融混練し、ＭＦＲ調整した樹脂を用いたこと以外は、実施例１と同様にして不織布を得た。得られた不織布の特性を表２に示す。
【手続補正１３】
【補正対象書類名】明細書
【補正対象項目名】０１７１
【補正方法】変更
【補正の内容】
【０１７１】
［比較例２］
（モノコンポフィラメントによる不織布）
実施例１において、樹脂（Ａ−１）に代えて、製造例１０で得たプロピレン系ランダムブロック共重合体（Ｒ−２）を上記のように溶融混練し、ＭＦＲ調整した樹脂を用いたこと以外は、実施例１と同様にして不織布を得た。得られた不織布の特性を表２に示す。
【手続補正１４】
【補正対象書類名】明細書
【補正対象項目名】０１７３
【補正方法】変更
【補正の内容】
【０１７３】
［比較例４］
（複合繊維による不織布）
実施例５において、樹脂（Ａ−１）に代えて、製造例９で得たプロピレン系ランダムブロック共重合体（Ｒ−１）を上記のように溶融混練し、ＭＦＲ調整した樹脂を用いた以外
は、実施例５と同様にして不織布を得た。得られた不織布の特性を表３に示す。
【手続補正１５】
【補正対象書類名】明細書
【補正対象項目名】０１７４
【補正方法】変更
【補正の内容】
【０１７４】
［比較例５］
（複合繊維による不織布）
実施例５において、樹脂（Ａ−１）に代えて、製造例１０で得たプロピレン系ランダムブロック共重合体（Ｒ−２）を上記のように溶融混練し、ＭＦＲ調整した樹脂を用いた以外は、実施例５と同様にして不織布を得た。得られた不織布の特性を表３に示す。
【手続補正１６】
【補正対象書類名】明細書
【補正対象項目名】０１７５
【補正方法】変更
【補正の内容】
【０１７５】
【表２】
2009084708.tif 000002
【手続補正１７】
【補正対象書類名】明細書
【補正対象項目名】０１７６
【補正方法】変更
【補正の内容】
【０１７６】
【表３】
2009084708.tif 000003